(57)【特許請求の範囲】
【請求項１】
日本工業規格ＪＩＳ  Ｌ１０９６のハンドルオメータ法に従って測定した際のソフトネスの値が２０±５ｍＮ／１０ｃｍである衛生薄葉紙の製造方法であって、
原料パルプ中の広葉樹晒クラフトパルプの配合量が７０質量％〜１００質量％である原料パルプを水中に分散させた懸濁液に、原料パルプの全量に対して０．０５質量％未満の配合比のカチオン性界面活性剤を添加するステップを含む紙料調成工程と、
前記紙料調成工程によって得られた紙料から１，０００ｍ／分以上のワイヤー速度で繊維ウェブを形成するステップを含む抄紙工程と、
を含むことを特徴とする、衛生薄葉紙の製造方法。
【発明の詳細な説明】
【技術分野】
【０００１】
本発明は、ティシュペーパー、トイレットペーパー、ちり紙等の衛生薄葉紙およびその製造方法に関するものである。
【背景技術】
【０００２】
ティシュペーパー、トイレットペーパー、ちり紙等の衛生薄葉紙には、柔らかさに優れ肌触りが良いといった官能的性能が求められる。またその一方で、衛生薄葉紙には、使用時に破れたりすることのない程度の大きさの紙力を有するといった強度性能が求められる。
【０００３】
衛生薄葉紙の柔らかさを向上させる方法として、製造時の紙料調整工程において原料に柔軟剤を添加することが知られている。例えば、特許文献１は、柔軟剤としてカチオン性の界面活性剤を原料パルプの質量に対して０．０５〜１質量パーセントの量で添加した衛生薄葉紙を開示している。
【０００４】
柔軟剤は、一般に、衛生薄葉紙を構成する繊維間の結合を弱める働きを有すると考えられ、製造される衛生薄葉紙の柔らかさ（官能的性能）を向上させる一方で、紙力（強度性能）を低下させる傾向がある。柔らかさと紙力とは、相反する性能であり得る。
【０００５】
坪量が小さくすなわちパルプの量が少ない衛生薄葉紙は、柔らかさを向上させる方法により使用時の紙力が低下する場合に、製造時の抄紙工程において抄紙機で紙切れ（断紙）が生じ易くなる傾向がある。近年、生産性の向上を意図して、抄紙機における抄紙速度（ワイヤー速度）の高速化が進んでいる。坪量が小さいほど、また、抄紙速度が高速になるほど、前記傾向は顕著となる。
【０００６】
坪量が小さい衛生薄葉紙の抄紙を安定して行うために、原料パルプ中に、針葉樹晒クラフトパルプ（ＮＢＫＰ）を配合することが一般的である。ＮＢＫＰは、繊維長が長いので絡み合い易いと考えられ、製造される衛生薄葉紙の紙力を出し易い。一方で、ＮＢＫＰは、他のパルプと比べて高価であり得る。費用対効果等の観点により、ＮＢＫＰは、一般に、原料パルプ中に約３０〜５０質量％の量で配合される。例えば、特許文献１には、原料パルプとしてＮＢＫＰおよびＬＢＫＰを３１．２／６８．８〜４８．２／５１．９の質量比率（ＮＢＫＰ／ＬＢＫＰ）で含む衛生薄葉紙が開示されている。
【先行技術文献】
【特許文献】
【０００７】
【特許文献１】特許第４０４４１０３号公報
【発明の概要】
【発明が解決しようとする課題】
【０００８】
近年、針葉樹晒クラフトパルプ（ＮＢＫＰ）は、世界規模で供給不足となっており、価格が高騰するなど、原料調達面に不安が生じている。そのため、原料パルプ中におけるＮＢＫＰを減配または無配合とし、ＮＢＫＰよりも安価な広葉樹晒クラフトパルプ（ＬＢＫＰ）の配合量を従来よりも増大させた衛生薄葉紙の製造が検討されている。
【０００９】
しかしながら、ＬＢＫＰは、ＮＢＫＰよりも繊維長が短く太さが細いので、製造される衛生薄葉紙の紙力は出にくい。原料パルプ中のＬＢＫＰの配合量を従来よりも増大させた場合に、抄紙時に紙切れが生じやすくなるなどして、低坪量の衛生薄葉紙を高速抄紙機で製造することは困難であった。
【００１０】
本発明は、原料パルプ中の広葉樹晒クラフトパルプ（ＬＢＫＰ）の配合量を増大させた場合、特に、ＬＢＫＰの配合量を１００質量％とした場合であっても、高速抄紙機で抄紙可能な紙力を備えた衛生薄葉紙を提供することを目的とする。
【課題を解決するための手段】
【００１１】
上記課題を解決するための本発明は、以下の態様を有する。
【００１２】
［１］  原料パルプ中の広葉樹晒クラフトパルプの配合量が７０質量％〜１００質量％であり、カチオン性界面活性剤を原料パルプの全量に対して０．０５質量％未満の配合比で含み、１，０００ｍ／分以上の抄紙速度で抄造され、日本工業規格ＪＩＳ  Ｌ１０９６のハンドルオメータ法に従って測定した際のソフトネスの値が２０±５ｍＮ／１０ｃｍであることを特徴とする、衛生薄葉紙。
【００１３】
［２］  日本工業規格ＪＩＳ  Ｌ１０９６のハンドルオメータ法に従って測定した際のソフトネスの値が２０±５ｍＮ／１０ｃｍである衛生薄葉紙の製造方法であって、原料パルプ中の広葉樹晒クラフトパルプの配合量が７０質量％〜１００質量％である原料パルプを水中に分散させた懸濁液に、原料パルプの全量に対して０．０５質量％未満の配合比のカチオン性界面活性剤を添加するステップを含む紙料調成工程と、前記紙料調成工程によって得られた紙料から１，０００ｍ／分以上のワイヤー速度で繊維ウェブを形成するステップを含む抄紙工程と、を含むことを特徴とする衛生薄葉紙の製造方法。
【図面の簡単な説明】
【００１４】
【図１】本発明の実施例および比較例の試験結果を示す表である。
【発明を実施するための形態】
【００１５】
以下、本発明に係る衛生薄葉紙の形態を説明する。
【００１６】
［衛生薄葉紙］
本発明に係る衛生薄葉紙の用途は、これに限定されるものではないが、トイレットペーパー、ティシュペーパー、およびちり紙を含む。
【００１７】
［原料］
本発明に係る衛生薄葉紙の原料について説明する。本発明に係る衛生薄葉紙は、主原料をパルプとし、広葉樹晒クラフトパルプ（ＬＢＫＰ）を原料パルプ中の主成分とする。原料パルプ中のＬＢＫＰの配合量は、７０質量％以上であり、８０質量％以上、９０質量％以上、または１００質量％であってもよい。
【００１８】
ＬＢＫＰを１００質量％未満の量で含む場合、水素結合を生じて製紙に使用することのできる繊維を原料パルプの副成分として含んでいてもよい。そのような繊維の製法および原料に特に制限はない。例えば、機械パルプ（ＭＰ）や化学的機械パルプ（ＣＧＰ）の中から、原料パルプを適宜選択することができる。製造する薄葉紙の用途や要求される性能に応じて、１種類の原料パルプを使用してもよく、または複数種類の原料パルプを任意の比率で使用してもよい。原料パルプは、未叩解パルプであってもよく、全体または一部が叩解されていてもよい。原料パルプは、紙料調成工程において叩解されてもよい。
【００１９】
本発明に係る衛生薄葉紙は、その用途に応じた坪量を有する。例えば、衛生薄葉紙がティシュペーパーである場合、坪量は、１６ｇ／ｍ2以下であることができ、１５ｇ／ｍ2以下、１４ｇ／ｍ2以下、１３ｇ／ｍ2以下、および１２ｇ／ｍ2以下であることができる。
【００２０】
本発明に係る衛生薄葉紙は、原料からパルプ繊維の懸濁液（パルプスラリー）である紙料を調成する紙料調成工程と、紙料からパルプ繊維を高速抄紙により繊維ウェブに形成し、形成した繊維ウェブを乾燥させる抄紙工程と、によって製造される。
【００２１】
本発明に係る薄葉紙は、これを製造する際の紙料調成工程において、原料に柔軟剤としてカチオン性の界面活性剤が０．０５質量％未満の量で添加され、抄紙工程において、高速の抄紙速度で抄紙される。
【００２２】
本発明において、抄紙速度とは、紙料から繊維ウェブを形成するのに用いる抄紙機のワイヤー速度をいう。本発明において、高速の抄紙速度とは、１，０００ｍ／分以上であり、１，１００ｍ／分以上、１，２００ｍ／分以上、１，３００ｍ／分以上、または１，４００ｍ／分以上であってもよい。
【００２３】
［原料］
本発明に係る衛生薄葉紙に用いることができる原料について説明する。
【００２４】
本発明に係る衛生薄葉紙は、パルプを主原料とし、特に、広葉樹晒クラフトパルプ（ＬＢＫＰ）を主原料とする。原料パルプ中に含まれるＬＢＫＰの量は、７０質量％以上であることができ、８０質量％以上、９０質量％以上であってもよく、１００質量％とすることができる。
【００２５】
本発明に係る薄葉紙は、柔軟剤として、カチオン性界面活性剤を原料パルプの質量に対し、固形分換算で０．０５質量％未満の量で添加して用いることを特徴とする。
【００２６】
カチオン性界面活性剤は、水中でプラス（正）の電荷を持つように電離する界面活性剤である。本発明のカチオン性界面活性剤として、例えば、第４級アンモニウム塩、アミン塩、アミン、脂肪酸アミド、脂肪酸エステルなどを使用することができる。
【００２７】
カチオン性界面活性剤は、高分子の形態であることができる。カチオン性界面活性剤は、一般的にはそれぞれ１種のみを使用するが、複数種を用いるものであってもよい。
【００２８】
必要に応じて、分散剤、苛性ソーダなどのｐＨ調整剤、消泡剤、離型剤、耐水化剤、流動変性剤、歩留まり向上剤、湿潤紙力増強剤、などの薬品を添加することができる。
【００２９】
湿潤紙力増強剤としては、例えば、ポリアクリルアミド系紙力増強剤、ポリアミドポリアミン系紙力増強剤、ポリアミドエピクロルヒドリン、でんぷん、ＰＶＡ、耐水化剤等、衛生薄葉紙の分野で一般に知られている湿潤紙力増強剤を用いることができる。
【００３０】
［衛生薄葉紙の製造方法］
上述のように、本発明に係る薄葉紙の製造方法は、原料から原料パルプの懸濁液（パルプスラリー）である紙料を調成する紙料調成工程と、紙料から原料パルプを高速の抄紙速度で抄いて繊維ウェブを形成し、形成した繊維ウェブを乾燥させる抄紙工程と、を含む。本発明に係る薄葉紙の製造方法における各工程を以下に説明する。
【００３１】
（紙料調成工程）
本発明に係る紙料調成工程を説明する。
【００３２】
まず、原料パルプを構成するパルプ繊維を水に分散させて懸濁液（パルプスラリー）とする。
【００３３】
次いで、懸濁液に対し、カチオン性界面活性剤を、原料パルプの質量に対し、０．０５質量％未満の量で添加する。
【００３４】
パルプ繊維は懸濁液中でアニオン性を示すので、カチオン性界面活性剤はパルプ繊維に対してイオン性を介して定着し配向することができる。パルプ繊維の表面に定着し配向したカチオン性界面活性剤の存在により、パルプ繊維同士の間隔が広くなるため、製造される薄葉紙（最終製品）の柔らかさが向上すると考えられる。
【００３５】
本発明では、カチオン性界面活性剤を、原料パルプの質量に対し、０．０５質量％未満の量で添加する。この量で添加することにより、カチオン性界面活性剤は、パルプ繊維の表面の全体ではなく局所的に広がって定着する。そのため、パルプ繊維の表面に水素結合が可能な部位が残るため、水素結合により、製造される薄葉紙に強度が付与されると考えられる。
【００３６】
紙料調成工程は、必要に応じて、懸濁液中の原料パルプを解したり切断したりするための離解処理および／または叩解処理のステップを含んでいてもよい。このステップにより、パルプ繊維に長さ方向にすりつぶす力を加えることで、パルプ繊維の表面がフィブリル化する（毛羽立つ）。これによって、繊維同士が絡み易くなり、製造される薄葉紙に強度を付与することができると考えられる。したがって、原料パルプ中にＬＢＫＰを高い比率で配合した場合に、叩解処理の程度を調整することによって、紙力を増大させることができる。
【００３７】
離解処理および叩解処理の手段に特に制限はなく、例えば、トップファイナー（ＴＦ）やリファイナー（ＲＦ）、ダブルディスクリファイナー（ＤＤＦ）等の知られている手段を用いることができる。
【００３８】
カチオン性界面活性剤の添加は、離解処理および叩解処理のそれぞれの前、最中、および後のいずれに行うものであってもよい。また、必要に応じて、湿潤紙力増強剤を添加してもよい。添加順には、特に限定はない。
【００３９】
以上のステップを含む紙料調成工程により、本発明に係る薄葉紙を製造するための紙料を得ることができる。
【００４０】
なお、以上説明した紙料調成工程においては、常法に従って、各ステップに適した水分量（パルプ濃度）の調整を適宜行う。紙料調成工程において、懸濁液に対し、先に例示したもののような薬品を必要に応じて添加することができる。
【００４１】
（抄紙工程）
抄紙工程は、紙料調成工程によって得られた紙料から、原料パルプを抄いて繊維ウェブを形成するステップと、形成した繊維ウェブを乾燥させるステップと、を含む。本発明の抄紙工程には、従来知られている、薄葉紙を製造するための抄紙方法を採用することができ、従来知られている高速抄紙機を用いることができる。例えば、ヘッドボックスから供給する紙料をワイヤーパート、プレスパート、ドライヤーパート等で順次処理することによって、薄葉紙を製造することができる。このとき、抄紙速度（ワイヤー速度）は、１，０００ｍ／分以上とすることができ、１，１００ｍ／分以上、１，２００ｍ／分以上、１，３００ｍ／分以上とすることができる。また、必要に応じて、さらに、サイズプレス処理および／またはカレンダー処理を行ってもよい。
【実施例】
【００４２】
以下、本発明の実施例について説明する。
【００４３】
［実施例１］
広葉樹晒クラフトパルプ（ＬＢＫＰ）を原料パルプ中１００質量％の配合量で水中に分散させて懸濁液とした。この懸濁液に、カチオン性界面活性剤を原料パルプの質量に対して０．０４９質量％の量（固形分換算）で添加して、十分な攪拌を行った。次いで、ダブルディスクリファイナー（ＤＤＲ）にて、得られる薄葉紙の紙力が日本工業規格のＪＩＳ  Ｐ８１１３に従って測定する際に３．５±１．０Ｎの引張強さ（縦方向）となるように電流値を調整しつつ叩解を行い、湿潤紙力増強剤を原料パルプの質量に対して０．０５質量％の量（固形分換算）で添加して、さらに十分な攪拌を行って、抄紙用の紙料を得た。
【００４４】
この紙料から、シングルワイヤータイプの抄紙機を用いて、１３５０ｍ／分の抄紙速度（ワイヤー速度）で、目標坪量を１１．３±０．５ｇ／ｍ2として、抄紙を行った。キャレンダー処理を経て薄葉紙を得た。
【００４５】
［実施例２］
広葉樹晒クラフトパルプ（ＬＢＫＰ）および針葉樹晒クラフトパルプ（ＮＢＫＰ）を、それぞれ、原料パルプ中８０質量％および２０質量％の配合量で水中に分散させて懸濁液とした以外は実施例１と同様にして、抄紙用の紙料および薄葉紙を得た。
【００４６】
［実施例３］
カチオン性界面活性剤を原料パルプの質量に対して０．０４５質量％の量で添加した以外は実施例１と同様にして、抄紙用の紙料および薄葉紙を得た。
【００４７】
［実施例４］
広葉樹晒クラフトパルプ（ＬＢＫＰ）および針葉樹晒クラフトパルプ（ＮＢＫＰ）を、それぞれ、原料パルプ中７０質量％および３０質量％の配合量で水中に分散させて懸濁液とした以外は実施例１と同様にして、抄紙用の紙料および薄葉紙を得た。
【００４８】
［比較例１］
カチオン性界面活性剤を原料パルプの質量に対して０．１５質量％の量で添加した以外は実施例１と同様にして、抄紙用の紙料を得た。
【００４９】
＜試験内容＞
実施例および比較例について、抄紙用の紙料を用いて抄紙する際の抄紙適性、および得られた薄葉紙についての物性測定を行った。
【００５０】
試験項目を以下に示す。また、試験の結果を図１の表に示す。
【００５１】
１．抄紙適性：
シングルワイヤータイプの抄紙機を用いて１３５０ｍ／分の抄紙速度（ワイヤー速度）で目標坪量を１１．３±０．５ｇ／ｍ2として抄紙を行った際に、操業が可能であったか否かを判断した。詳細には、抄紙工程の下流で紙を巻き取る際に連続的な紙切れが生じて通紙が困難である場合（連続切れの場合）、または操業中の単位時間内に紙切れが多発する場合（本例では、８時間当たりに数回のレベルで紙切れが発生する場合)に、操業が不安定あり抄紙が不可能であると判断した。図１の表において、抄紙が可能であった場合を○、不可能であった場合を×と評価した。
【００５２】
２．柔らかさ：  ソフトネスを測定した。詳細には、安田精機製作所製のハンドルオメータにより、日本工業規格ＪＩＳ  Ｌ１０９６のハンドルオメータ法に従って、２５ｍｍ幅の試料を用いて、薄葉紙の縦方向および横方向のソフトネスを測定した。ソフトネスの値が２０±５（ｍＮ／１０ｃｍ）の範囲内であった場合に、柔らかさに関する品質は市販品のものと遜色は無いものと判断した。図１の表において、柔らかさが市販品と同レベルのものを○、市販品とは異なるレベルのものを×と評価した。なお、市販品とは異なるレベルとしては、ソフトネスの値が大きく、紙力が出すぎて、薄葉紙として硬くなってしまい、使用時の柔かさが損なわれるレベルと、ソフトネスの値が小さく、紙力が弱く、薄葉紙としての用途において使用する時に脆くなってしまうレベルと、の２つがある。
【００５３】
＜評価＞
本発明の実施例によれば、原料パルプ中にＬＢＫＰが７０質量％以上配合されていても、１，０００ｍ／分以上の高速抄紙で所望の柔らかさの品質を満たす低坪量の薄葉紙を製造することができた。一方、同じく原料パルプ中にＬＢＫＰが７０質量％以上配合されている場合であっても、カチオン性界面活性剤の配合量の多い比較例においては、抄紙適性および使用時の柔らかさのいずれか劣っていた。原料パルプ中にＬＢＫＰが１００質量％の量で配合される比較例１では、高速抄紙において、紙切れが発生しやすく抄紙適性が劣っていた。
【産業上の利用可能性】
【００５４】
本発明によれば、原料パルプ中にＬＢＫＰを高配合で用いた場合においても、所望の柔らかさを有する低坪量の衛生薄葉紙を高速抄紙にて製造することができる。
【図１】
0006583117.tif 000002